(57)【要約】【課題】耐熱性、機械特性、難燃性に優れる光ファイバケーブルを提供する。【解決手段】光ファイバ及び被覆層を有する光ファイバケーブルであって、前記被覆層を構成する材料が、ポリアミド樹脂（Ａ）及び銅化合物（Ｂ）を含む樹脂組成物である光ファイバケーブル。銅化合物（Ｂ）を構成する材料が、塩化銅であることが好ましい。【選択図】図１
2019015820.tif 000002
【特許請求の範囲】
【請求項１】
光ファイバと前記光ファイバの外周に形成された被覆層を有する光ファイバケーブルにおいて、
前記被覆層を構成する材料が、ポリアミド含有樹脂（Ａ）及び銅化合物（Ｂ）を含む樹脂組成物である、光ファイバケーブル。
【請求項２】
示差走査熱量測定法で測定したポリアミド含有樹脂（Ａ）の融点が、１５０℃〜３００℃である、請求項１に記載の光ファイバケーブル。
【請求項３】
銅化合物（Ｂ）を構成する材料が、ハロゲン化銅である、請求項１又は２に記載の光ファイバケーブル。
【請求項４】
ポリアミド含有樹脂（Ａ）が、ポリアミド及び前記ポリアミドと相溶可能な樹脂のアロイ（Ａ３）である、請求項１〜３のいずれか一項に記載の光ファイバケーブル。
【請求項５】
前記光ファイバケーブルの曲げ弾性率５〜１８Ｎ／ｍｍである、請求項１〜４のいずれか一項に記載の光ファイバケーブル。
【請求項６】
前記光ファイバケーブルを１０５℃で３０００時間曝露の処理した後の、波長５７０ｎｍ、励振ＮＡ＝０．１の条件で測定した伝送損失が２００ｄＢ／ｋｍ以下である、請求項１〜５のいずれか一項に記載の光ファイバケーブル
【請求項７】
請求項１〜６のいずれか一項に記載の光ファイバケーブルを含む、移動媒体。
【請求項８】
請求項１〜６のいずれか一項に記載の光ファイバケーブルを含む、通信機器。
【発明の詳細な説明】
【技術分野】
【０００１】
本発明は、光ファイバケーブル、移動媒体及び通信機器に関する。
【背景技術】
【０００２】
光ファイバは、通信、センサ、照明、装飾、ディスプレイ等の幅広い用途で用いられている。ガラス系の光ファイバは、広い波長に亘って光伝送性に優れる一方で、加工性や機械特性に劣る等の課題を有する。一方、プラスチック光ファイバは、例えば、ポリメチルメタクリレート等の透明性の高い樹脂からなる芯に、芯よりも低屈折な透明性の高い樹脂で芯の外周を被覆した構造を有するものが挙げられ、ガラス系光ファイバに比べて、加工性や柔軟性に優れる等の特徴を有する。また、プラスチック光ファイバの低損失窓は、可視光領域にあり、５２０ｎｍ、５７０ｎｍ、６５０ｎｍ付近において伝送損失が低い。このようなプラスチック光ファイバに対しては、素子の寿命、帯域、受光素子の波長特性、価格、汎用性等のバランスから、赤色の光（６５０ｎｍ）が用いられている。しかしながら、赤色の光（６５０ｎｍ）は伝送損失が大きいため、長距離の通信には適さない。そのため、長距離の通信が必要な場合、赤色の光（６５０ｎｍ）よりも伝送損失が小さい緑色の光（５７０ｎｍ）が用いられている。
【０００３】
通常、光ファイバを用いる際は、光ファイバ単体で用いられることは少なく、機械特性、難燃性、耐熱性等を付与するために、光ファイバに熱可塑性樹脂等を被覆した光ファイバケーブルとして用いられることが多い。
【０００４】
光ファイバに耐熱性を付与する方法として、例えば、特許文献１には、ポリアミド樹脂でプラスチック光ファイバを被覆した光ファイバケーブルが提案されている。
【先行技術文献】
【特許文献】
【０００５】
【特許文献１】国際公開２００８／０３８７９１号パンフレット
【発明の概要】
【発明が解決しようとする課題】
【０００６】
しかしながら、特許文献１で提案されている光ファイバケーブルは、耐熱性の効果を有するものの、その効果は十分とは言えない。
【０００７】
そこで、本発明の目的は、耐熱性、機械特性、難燃性に優れる光ファイバケーブルを提供することにある。
【課題を解決するための手段】
【０００８】
本発明は、光ファイバ及び前記光ファイバの外周に形成された被覆層を有する光ファイバケーブルであって、前記被覆層を構成する材料が、ポリアミド含有樹脂（Ａ）及び銅化合物（Ｂ）を含む樹脂組成物である光ファイバケーブルに関する。
【０００９】
また、本発明は、前記光ファイバケーブルを含む移動媒体に関する。
また、本発明は、前記光ファイバケーブルを含む通信機器に関する。
【発明の効果】
【００１０】
本発明の光ファイバケーブルは、耐熱性、機械特性、難燃性に優れる。
【図面の簡単な説明】
【００１１】
【図１】本発明の光ファイバケーブルの一例を示す模式的断面図である。図１（ａ）は被覆層が１層の光ファイバケーブル、図１（ｂ）は被覆層が２層の光ファイバケーブルである。
【図２】本発明の光ファイバケーブル中の光ファイバの一例であるステップ・インデックス型光ファイバの一例を示す模式的断面図である。図２（ａ）は鞘が１層の光ファイバ、図２（ｂ）は鞘が２層の光ファイバである。
【図３】本発明の光ファイバケーブルの一例を示す模式的断面図である。
【発明を実施するための形態】
【００１２】
以下、本発明の実施の形態について図面を用いながら説明するが、本発明はこれらの図面に限定されるものではない。
【００１３】
本発明の光ファイバケーブルは、光ファイバ及び前記光ファイバの外周に形成された被覆層を有する。
【００１４】
（被覆層）
被覆層を構成する材料は、ポリアミド含有樹脂（Ａ）及び銅化合物（Ｂ）を含む樹脂組成物である。
【００１５】
（ポリアミド含有樹脂（Ａ））
ポリアミド含有樹脂（Ａ）は、ポリアミド（Ａ１）と相溶可能な樹脂（Ａ２）のアロイ（Ａ３）である。具体的には、脂肪族ポリアミド（Ａ１）、半芳香族ポリアミド（Ａ２）、ポリアミド（Ａ３１）及びポリアミド（Ａ３１）と相溶可能な樹脂（Ａ３２）のアロイ（Ａ３）、ポリアミドからなるブロック及びポリエステル若しくはポリエーテルからなるブロックを含むポリアミドエラストマー（Ａ４）、ポリアミド主鎖にポリオレフィンをグラフトさせたポリアミド−グラフト−ポリオレフィン樹脂（Ａ５）、ポリオレフィン主鎖にポリアミドをグラフトさせたポリオレフィン−グラフト−ポリアミド樹脂（Ａ６）等が挙げられる。これらのポリアミド含有樹脂（Ａ）は、１種を単独で用いてもよく、２種以上を併用してもよい。
これらのポリアミド含有樹脂（Ａ）の中でも、光ファイバケーブルの耐熱性に優れることから、脂肪族ポリアミド（Ａ１）、半芳香族ポリアミド（Ａ２）、ポリアミド（Ａ３１）及び前記ポリアミド（Ａ３１）と相溶可能な樹脂（Ａ３２）のアロイ（Ａ３）、ポリアミドからなるブロック及びポリエステル若しくはポリエーテルからなるブロックを含むポリアミドエラストマー（Ａ４）が好ましく、半芳香族ポリアミド（Ａ２）、ポリアミド（Ａ３１）及び前記ポリアミド（Ａ３１）と相溶可能な樹脂（Ａ３２）のアロイ（Ａ３）、がより好ましい。
【００１６】
脂肪族ポリアミド（Ａ１）としては、例えば、ポリアミド１１、ポリアミド１２、ポリアミド６１２、ポリアミド１０１０、ポリアミド６、ポリアミド６６等が挙げられる。これらの脂肪族ポリアミド（Ａ１）は、１種を単独で用いてもよく、２種以上を併用してもよい。これらの脂肪族ポリアミド（Ａ１）の中でも、酸素遮断性に優れることから、ポリアミド６、ポリアミド６６が好ましい。
【００１７】
半芳香族ポリアミド（Ａ２）は、主鎖骨格の一部に芳香環を含むポリアミドであり、芳香族ジアミンとジカルボン酸との縮重合により得られるポリアミド、ジアミンと芳香族ジカルボン酸との縮重合により得られるポリアミドが挙げられる。これらの半芳香族ポリアミド（Ａ２）の中でも、結晶性が高過ぎず、被覆に適した融点を有することから、メタ位置換のベンゼン環を有するポリアミドが好ましい。
【００１８】
半芳香族ポリアミド（Ａ２）としては、例えば、ポリアミド４Ｔ（１，４−ブタンジアミンとテレフタル酸の共重合体）、ポリアミド６Ｔ（１，６−ヘキサンジアミンとテレフタル酸の共重合体）、ポリアミドＭＸＤ６（メタ−キシリレンジアミンとアジピン酸の共重合体）、ポリアミド６Ｉ（１，６−ヘキサンジアミンとイソフタル酸の共重合体）、ポリアミド６Ｔ／Ｉ（１，６−ヘキサンジアミンとテレフタル酸／イソフタル酸混合物との共重合体）、ポリアミド９Ｔ（１，９−ノナンジアミンとテレフタル酸の共重合体）等が挙げられる。これらの半芳香族ポリアミド（Ａ２）は、１種を単独で用いてもよく、２種以上を併用してもよい。これらの半芳香族ポリアミド（Ａ２）の中でも、耐熱性、酸素遮断性に優れることから、ポリアミドＭＸＤ６、ポリアミド６Ｔ／Ｉが好ましい。
【００１９】
アロイ（Ａ３）は、ポリアミド（Ａ３１）及び前記ポリアミド（Ａ３１）と相溶可能な樹脂（Ａ３２）のアロイである。
【００２０】
ポリアミド（Ａ３１）としては、例えば、脂肪族ポリアミド（Ａ１）で例示したもの、半芳香族ポリアミド（Ａ２）で例示したもの等が挙げられる。これらのポリアミド（Ａ３１）は、１種を単独で用いてもよく、２種以上を併用してもよい。これらのポリアミド（Ａ３１）の中でも、耐熱性、酸素遮断性に優れることから、ポリアミド６、ポリアミド６６、ポリアミドＭＸＤ６、ポリアミド６Ｔ／Ｉが好ましい。
【００２１】
前記相溶可能な樹脂（Ａ３２）としては、例えば、ポリオレフィン、ポリフェニレンエーテル、ポリエステル、ポリアセタール、熱可塑性エラストマー等が挙げられる。これらの相溶可能な樹脂（Ａ３２）は、１種を単独で用いてもよく、２種以上を併用してもよい。これらの相溶可能な樹脂（Ａ３２）の中でも、耐薬品性に優れることから、ポリオレフィン、ポリフェニレンエーテル、ポリエステル、熱可塑性エラストマーが好ましく、ポリオレフィン、ポリフェニレンエーテルがより好ましい。
相溶とは、ポリアミド（Ａ３１）と前記相溶する樹脂（Ａ３２）とを溶融混練した際に、両者が均一に分散し、混ざり合うことをいう。
【００２２】
アロイ（Ａ３）中のポリアミド（Ａ３１）と前記相溶可能な樹脂（Ａ３２）の含有率は、アロイ（Ａ３）１００質量％中、ポリアミド（Ａ３１）５０質量％〜９０質量％、相溶可能な樹脂（Ａ３２）１０質量％〜５０質量％が好ましく、ポリアミド（Ａ３１）６０質量％〜８０質量％、相溶可能な樹脂（Ａ３２）２０質量％〜４０質量％がより好ましい。ポリアミド（Ａ３１）５０質量％以上、相溶可能な樹脂（Ａ３２）５０質量％以下であると、酸素遮断性、耐熱性に優れる。ポリアミド（Ａ３１）６０質量％以下、相溶可能な樹脂（Ａ３２）４０質量％以上であると、加工性に優れる。
【００２３】
ポリアミド（Ａ３１）と前記相溶する樹脂（Ａ３２）とをアロイ化する方法としては、例えば、ポリアミド（Ａ３１）と前記相溶する樹脂（Ａ３２）とを均一に分散させることができる相溶化剤を用いる方法、樹脂（Ａ３２）の末端基や側鎖にポリアミド（Ａ３１）と相互作用が働くような官能基を導入する方法等が挙げられる。これらのポリアミド（Ａ３１）と前記相溶する樹脂（Ａ３２）とをアロイ化する方法の中でも、生産性に優れることから、ポリアミド（Ａ３１）と前記相溶する樹脂（Ａ３２）とを均一に分散させることができる相溶化剤を用いる方法が好ましい。
【００２４】
相溶化剤の種類は、ポリアミド（Ａ３１）のアミド基と、前記相溶する樹脂（Ａ３２）の極性基との間に水素結合を形成し、両方の樹脂を十分に分散させることができることから、極性基を有する相溶化剤が好ましく、カルボキシル基を有する相溶化剤、エポキシ基を有する相溶化剤、アミノ基を有する相溶化剤がより好ましい。
【００２５】
カルボキシル基を有する相溶化剤しては、例えば、無水マレイン酸、マレイン酸、フマル酸、マレイミド、マレイン酸ヒドラジド、アクリル酸、メタクリル酸等の不飽和カルボン酸；前記不飽和カルボン酸のエステル；前記不飽和カルボン酸の酸アミド；前記不飽和カルボン酸の無水物等が挙げられる。
【００２６】
エポキシ基を有する相溶化剤としては、例えば、エピクロロヒドリン、２‐メチルエピクロロヒドリン、２，２−ビス（４‐グリシジルフェニルエ―テル）プロパン、エポキシ樹脂等が挙げられる。
【００２７】
アミノ基を有する相溶化剤としては、例えば、ヘキサメチレンジアミン、テトラメチレンジアミン、ジメチルアミノエチル（メタ）アクリレート、ジエチルアミノエチル（メタ）アクリレート、ジメチルアミノプロピル（メタ）アクリルアミド等の脂肪族アミン化合物；Ｎ，Ｎ−ジメチルアミノスチレン等の芳香族アミン化合物；モルホリノエチル（メタ）アクリレート、４−ビニルピリジン、２−ビニルピリジン、Ｎ−ビニルピロール、Ｎ−ビニルピロリドン、Ｎ−ビニルチオピロリドン等の複素環化合物等が挙げられる。
【００２８】
相溶化剤の含有率は、前記ポリアミド含有樹脂（Ａ）１００質量％中、０．５質量％〜２０質量％が好ましく、１質量％〜１５質量％がより好ましい。相溶化剤の含有率が０．５質量％以上であると、ポリアミド（Ａ３１）と前記相溶する樹脂（Ａ３２）との分散性に優れる。また、相溶化剤の含有率が２０質量％以下であると、樹脂組成物の本来の性能を損なわない。
【００２９】
ポリアミドエラストマー（Ａ４）としては、ポリアミドからなるブロック及びポリエステル若しくはポリエーテルからなるブロックを含むエラストマーが挙げられる。具体的には、ポリアミド６からなるブロック及びポリエーテルジオールからなるブロックを含むポリアミドエラストマー、ポリアミド１２からなるブロック及びポリエーテルジオールからなるブロックを含むポリアミドエラストマー等が挙げられる。
【００３０】
ポリアミドエラストマー（Ａ４）中のポリアミドからなるブロックの含有率は、ポリアミドエラストマー（Ａ４）１００質量％中、５０質量％〜９０質量％が好ましく、６０質量％〜８０質量％がより好ましい。ポリアミドからなるブロックの含有率が５０質量％以上であると、酸素遮断性、耐熱性に優れる。また、ポリアミドからなるブロックの含有率が９０質量％以下であると、加工性に優れる。
【００３１】
示差走査熱量測定法で測定したポリアミド樹脂（Ａ）の融点は、１５０℃〜３００℃が好ましく、１８０℃〜２８０℃がより好ましい。ポリアミド樹脂（Ａ）の融点が１５０℃以上であると、光ファイバケーブルの耐熱性に優れる。また、ポリアミド樹脂（Ａ）の融点が３００℃以下であると、加工性に優れる。
尚、本明細書において、示差走査熱量測定法で測定した融点とは、ＩＳＯ３１４６：２０００に準拠して、示差走査熱量計を用いて測定した値とする。
【００３２】
樹脂組成物中のポリアミド樹脂（Ａ）の含有率は、前記樹脂組成物１００質量％中、５０質量％〜９９質量％が好ましく、６０質量％〜９５質量％がより好ましい。ポリアミド樹脂（Ａ）の含有率が５０質量％以上であると、光ファイバケーブルの機械特性に優れる。また、ポリアミド樹脂（Ａ）の含有率が９９質量％以下であると、光ファイバケーブルの酸素遮断性に優れる。
【００３３】
（銅化合物（Ｂ））
銅化合物（Ｂ）としては、例えば、ハロゲン化銅、酢酸銅、プロピオン酸銅、安息香酸銅、アジピン酸銅、テレフタル酸銅等が挙げられる。これらの銅化合物（Ｂ）は、１種を単独で用いてもよく、２種以上を併用してもよい。これらの銅化合物（Ｂ）の中でも、熱安定性に優れる、ハロゲン化銅が好ましい。
【００３４】
ハロゲン化銅の具体例としては、例えば、ヨウ化銅、臭化第一銅、臭化第二銅、塩化第一銅、塩化第二銅等が挙げられる。これらのハロゲン化銅は、１種を単独で用いてもよく、２種以上併用してもよい。これらのハロゲン化銅の中でも、入手性が良いことや非常に安価であることから、塩化第一銅、塩化第二銅がより好ましい。
【００３５】
樹脂組成物中の銅化合物（Ｂ）の含有率は、前記樹脂組成物１００質量％中、０．００５質量％〜１０質量％が好ましく、５０．０１質量％〜５質量％がより好ましい。銅化合物（Ｂ）の含有量が０．００５質量％以上であると、樹脂組成物中の分散性に優れる。また、銅化合物（Ｂ）の含有量が１０質量％であると、光ファイバケーブルの機械特性の低下を抑制することができる。
【００３６】
（難燃剤（Ｃ））
樹脂組成物は、必要に応じて、更に難燃剤（Ｃ）を含んでもよい。
難燃剤（Ｃ）は、ポリアミド樹脂（Ａ）の難燃性を改善させる機能を有するため、樹脂組成物が難燃剤（Ｃ）を含むことで、光ファイバケーブルの難燃性を更に向上させる効果を有する。
【００３７】
難燃剤（Ｃ）としては、例えば、臭素化合物、塩素化合物等のハロゲン系難燃剤；リン、リン酸塩化合物、リン酸エステル化合物等のリン系難燃剤；メラミンシアヌレート化合物等の窒素系難燃剤；水酸化マグネシウム、水酸化アルミニウム等の水酸化金属系難燃剤；等が挙げられる。これらの難燃剤（Ｃ）は、１種を単独で用いてもよく、２種以上を併用してもよい。これらの難燃剤（Ｃ）の中でも、光ファイバケーブルの機械特性に優れることから、ハロゲン系難燃剤と窒素系難燃剤が好ましい。
【００３８】
樹脂組成物中の難燃剤（Ｃ）の含有率は、樹脂組成物１００質量％中、５質量％〜５０質量％が好ましく、１０質量％〜４０質量％がより好ましい。難燃剤（Ｃ）の含有率が５質量％以上であると、光ファイバケーブルの難燃性に優れる。また、難燃剤（Ｃ）の含有率が５０質量％以下であると、樹脂組成物の本来の性能を損なわない。
【００３９】
（難燃助剤（Ｄ））
樹脂組成物は、必要に応じて、更に難燃助剤（Ｄ）を含んでもよい。
難燃助剤（Ｄ）は、難燃剤（Ｃ）との相互作用により難燃性を改善させる機能を有するため、樹脂組成物が難燃助剤（Ｄ）を含むことで、光ファイバケーブルの難燃性を更に向上させる効果を有する。
【００４０】
難燃助剤（Ｄ）としては、例えば、三酸化二アンチモン；ホウ酸亜鉛、ホウ酸カルシウム、ホウ酸アルミニウム等のホウ酸塩化合物；ポリジメチルシロキサン、ポリジメチルシロキサンのメチル基の一部が水素、フェニル基、ハロゲン化フェニル基、ハロゲン化アルキル基、フルオロエステル基等の１種以上の官能基で置換された樹脂等のケイ素化合物等が挙げられる。これらの難燃助剤（Ｄ）は、１種を単独で用いてもよく、２種以上を併用してもよい。これらの難燃助剤（Ｄ）の中でも、分散性に優れ、難燃剤（Ｄ）との相乗効果に優れることから、ホウ酸亜鉛、ケイ素化合物が好ましい。
【００４１】
樹脂組成物中の難燃助剤（Ｄ）の含有率は、樹脂組成物１００質量％中、１質量％〜１５質量％が好ましく、３質量％〜１０質量％がより好ましい。難燃助剤（Ｄ）の含有率が１質量％以上であると、光ファイバケーブルの難燃性に優れる。また、難燃助剤（Ｄ）の含有率が１５質量％以下であると、樹脂組成物の本来の性能を損なわない。
【００４２】
樹脂組成物中の難燃助剤（Ｄ）の含有量は、難燃剤（Ｃ）１００質量部に対して、１質量部〜３００質量部が好ましく、３質量部〜１５０質量部がより好ましい。難燃助剤（Ｄ）の含有量が１質量部以上であると、光ファイバケーブルの難燃性に優れる。また、難燃助剤（Ｄ）の含有量が３００質量部以下であると、樹脂組成物の本来の性能を損なわない。
【００４３】
（顔料（Ｅ））
樹脂組成物は、必要に応じて、更に顔料（Ｅ）を含んでもよい。
顔料（Ｅ）は、樹脂組成物を着色させる機能を有するため、樹脂組成物が顔料（Ｅ）を含むことで、光ファイバケーブルの識別性、意匠性を更に向上させる効果を有する。
【００４４】
顔料（Ｅ）としては、例えば、無機系顔料、有機系顔料等が挙げられる。具体的には、黒色顔料としては、例えば、カーボンブラック等；白色顔料としては、例えば、酸化チタン、酸化亜鉛等；赤色顔料としては、例えば、酸化鉄等；黄色顔料としては、例えば、アゾ系有機系顔料、黄鉛、クロム黄、亜鉛黄等；青色顔料としては、例えば、群青（ウルトラマリンブルー）、コバルトブルー等；緑色顔料としては、例えば、酸化クロム等が挙げられる。これらの顔料（Ｅ）は、１種を単独で用いてもよく、２種以上を併用してもよい。
【００４５】
樹脂組成物中の顔料（Ｅ）の含有率は、樹脂組成物１００質量％中、０．５質量％〜２０質量％が好ましく、１質量％〜１５質量％がより好ましい。顔料（Ｅ）の含有率が０．５質量％以上であると、光ファイバケーブルの意匠性に優れる。また、顔料（Ｅ）の含有率が２０質量％以下であると、樹脂組成物の本来の性能を損なわない。
【００４６】
（他の添加剤（Ｆ））
樹脂組成物は、必要に応じて、他の添加剤（Ｆ）を含んでもよい。
【００４７】
他の添加剤（Ｆ）としては、例えば、熱安定剤、滑剤、溶融張力向上剤、受酸剤、アンチブロッキング剤等が挙げられる。これらの他の添加剤（Ｆ）は、１種を単独で用いてもよく、２種以上を併用してもよい。
【００４８】
樹脂組成物中の他の添加剤（Ｆ）の含有率は、樹脂組成物１００質量％中、０．１質量％〜１０質量％が好ましく、０．５質量％〜５質量％がより好ましい。他の添加剤（Ｆ）の含有率が０．１質量％以上であると、添加剤の効果が発現する。また、他の添加剤（Ｆ）の含有率が１０質量％以下であると、樹脂組成物の本来の性能を損なわない。
【００４９】
樹脂組成物の混合方法としては、例えば、二軸押出機等の装置を用いて溶融混練する方法等が挙げられる。
溶融混練するための装置としては、例えば、添加材料供給フィーダーが主材料ホッパーと押出機との間に取り付けられ、添加材料を直接押出機へ混入するサイドフィード式二軸押出機；押出時の水分や残存モノマー等を脱揮するための装置が付帯されたベント式二軸押出機等が挙げられる。
【００５０】
溶融混練の温度は、２００℃〜２８０℃が好ましく、２１５℃〜２７０℃がより好ましい。混練温度が２００℃以上であると、樹脂組成物を十分に混練することができる。また、混練温度が２８０℃以下であると、樹脂組成物の本来の性能を損なわない。
【００５１】
本発明の光ファイバケーブルは、光ファイバと被覆層との間に被覆内層を設けても良い。
【００５２】
被覆内層を構成する材料（Ｇ）としては、例えば、ポリアミド樹脂（Ｇ‘）、エチレン−ビニルアルコール共重合樹脂、ポリブチレンテレフタレート樹脂、アクリル樹脂等が挙げられる。これらの被覆内層を構成する材料は、１種を単独で用いてもよく、２種以上を併用してもよい。
ポリアミド樹脂（Ｇ‘）としては、例えば、ポリアミド６、ポリアミド６６、ポリアミド６１２、ポリアミド１１、ポリアミド１２、ポリアミド１０１０等の脂肪族ポリアミド等が挙げられる。これらのポリアミド（Ｇ’）は、１種を単独で用いてもよく、２種以上を併用してもよい。
【００５３】
本発明の光ファイバケーブルは、光ファイバと、光ファイバの外周に被覆層とを有する。
本発明の光ファイバケーブルとしては、例えば、図１（ａ）に示すような光ファイバ１０の外周に１層の被覆層２０を有する光ファイバケーブル、図１（ｂ）に示すような光ファイバ１０の外周に２層以上の被覆層２０ａ（最内層）・２０ｂ（最外層）を有する光ファイバケーブル等が挙げられる。
【００５４】
（光ファイバ）
光ファイバは、光ファイバとしての機能を有するものであれば特に限定されず、公知の光ファイバを用いることができる。
光ファイバの種類としては、例えば、ステップ・インデックス型光ファイバ、マルチステップ・インデックス型光ファイバ、グレーテッド・インデックス型光ファイバ、多芯光ファイバ等が挙げられる。これらの光ファイバの種類の中でも、耐熱性に優れることから、ステップ・インデックス型光ファイバ、多芯光ファイバが好ましく、より長距離の通信を可能とすることから、ステップ・インデックス型光ファイバがより好ましい。
【００５５】
ステップ・インデックス型光ファイバは、芯と鞘との界面で光を全反射させ、芯内で光を伝播させる。
ステップ・インデックス型光ファイバとしては、例えば、図２（ａ）に示すような芯１１の外周に１層の鞘１２を有する光ファイバ、図２（ｂ）に示すような芯１１の外周に２層以上の鞘１２ａ（内層）・１２ｂ（外層）を有する光ファイバ等が挙げられる。
【００５６】
（芯）
芯を構成する材料（芯材）は、透明性の高い材料であれば特に限定されず、使用目的等に応じて適宜選択することができる。
芯材としては、例えば、ガラス；アクリル樹脂、スチレン樹脂、カーボネート樹脂等の樹脂が挙げられる。これらの芯材は、１種を単独で用いてもよく、２種以上を混合して用いてもよい。これらの芯材の中でも、被覆層を被覆する必要性が高いことから、樹脂が好ましく、より長距離の通信を可能とすることから、アクリル樹脂が好ましい。
【００５７】
アクリル樹脂としては、例えばメチルメタクリレート単独重合体、メチルメタクリレート単位を５０質量％以上含む共重合体等が挙げられる。これらのアクリル樹脂は、１種を単独で用いてもよく、２種以上を混合して用いてもよい。これらのアクリル樹脂の中でも、光学特性、機械特性、耐熱性、透明性に優れることから、メチルメタクリレート単独重合体、メチルメタクリレート単位を５０質量％以上含む共重合体が好ましく、メチルメタクリレート単独重合体、メチルメタクリレート単位を６０質量％以上含む共重合体がより好ましく、メチルメタクリレート単独重合体、メチルメタクリレート単位を７０質量％以上含む共重合体が更に好ましく、メチルメタクリレート単独重合体が特に好ましい。
【００５８】
芯材の製造方法としては、例えば、塊状重合法、懸濁重合法、乳化重合法、溶液重合法等が挙げられる。これらの芯材の製造方法の中でも、異物の混入を抑制できることから、塊状重合法、溶液重合法が好ましい。
【００５９】
（鞘）
鞘は、芯の外周に形成される。鞘は、図２（ａ）に示すように１層でもよく、図２（ｂ）に示すように２層以上でもよい。
鞘を構成する材料（鞘材）は、芯材より屈折率の低い材料であれば特に限定されず、芯材の組成や使用目的等に応じて適宜選択することができる。
芯材としてアクリル樹脂を用いる場合、より長距離の通信を可能とすることから、鞘材としてフッ素樹脂を用いることが好ましい。特に、芯材としてメチルメタクリレート単独重合体を用いる場合、より長距離の通信を可能とすることから、鞘材としてフッ素樹脂を用いることが好ましい。
【００６０】
フッ素樹脂としては、例えば、フッ化ビニリデン（ＶＤＦ）単独重合体、ＶＤＦ−トリフルオロエチレン共重合体、ＶＤＦ−テトラフルオロエチレン（ＴＦＥ）共重合体、ＶＤＦ−ヘキサフルオロプロピレン（ＨＦＰ）共重合体、ＶＤＦ−ＴＦＥ−ＨＦＰ共重合体、ＶＤＦ−ＴＦＥ−ＨＦＰ−（パーフルオロ）アルキルビニルエーテル共重合体、ＶＤＦ−ヘキサフルオロアセトン共重合体、ＶＤＦ−ＨＦＰ共重合体、ＶＤＦ−ＴＦＥ−ヘキサフルオロアセトン共重合体、エチレン−ＶＤＦ−ＴＦＥ−ＨＦＰ共重合体、エチレン−ＴＦＥ−ＨＦＰ共重合体、フルオロアルキル（メタ）アクリレート重合体、フルオロアルキル（メタ）アクリレート−アルキル（メタ）アクリレート共重合体等が挙げられる。これらのフッ素樹脂は、１種を単独で用いてもよく、２種以上を混合して用いてもよい。
【００６１】
これらのフッ素樹脂の中でも、柔軟性、耐衝撃性、透明性、耐薬品性に優れ、低価格であることから、ＶＤＦ−ＴＦＥ共重合体、ＶＤＦ−ＴＦＥ−ＨＦＰ共重合体、エチレン−ＶＤＦ−ＴＦＥ−ＨＦＰ共重合体、エチレン−ＴＦＥ−ＨＦＰ共重合体、フルオロアルキル（メタ）アクリレート重合体、フルオロアルキル（メタ）アクリレート−アルキル（メタ）アクリレート共重合体が好ましい。
特に、鞘が１層の場合、耐薬品性に優れることから、ＶＤＦ−ＴＦＥ共重合体、ＶＤＦ−ＴＦＥ−ＨＦＰ共重合体、エチレン−ＶＤＦ−ＴＦＥ−ＨＦＰ共重合体、エチレン−ＴＦＥ−ＨＦＰ共重合体、フルオロアルキル（メタ）アクリレート重合体、フルオロアルキル（メタ）アクリレート−アルキル（メタ）アクリレート共重合体が好ましく、機械特性に優れることから、ＶＤＦ−ＴＦＥ共重合体、ＶＤＦ−ＴＦＥ−ＨＦＰ共重合体、エチレン−ＶＤＦ−ＴＦＥ−ＨＦＰ共重合体、エチレン−ＴＦＥ−ＨＦＰ共重合体がより好ましい。
また、鞘が２層の場合、光ファイバを曲げた際に漏光を抑制できることから、内層（図２（ｂ）でいう１２ａ）はフルオロアルキル（メタ）アクリレート重合体、フルオロアルキル（メタ）アクリレート−アルキル（メタ）アクリレート共重合体が好ましく、外層（図２（ｂ）でいう１２ｂ）はＶＤＦ−ＴＦＥ共重合体、ＶＤＦ−ＴＦＥ−ＨＦＰ共重合体、エチレン−ＶＤＦ−ＴＦＥ−ＨＦＰ共重合体、エチレン−ＴＦＥ−ＨＦＰ共重合体が好ましい。
【００６２】
フルオロアルキル（メタ）アクリレートとしては、例えば、２−（パーフルオロヘキシル）エチルメタクリレート（１３ＦＭ）、２−（パーフルオロオクチル）エチルメタクリレート（１７ＦＭ）等の下記式（１）に示す長鎖フルオロアルキル（メタ）アクリレート；２，２，２−トリフルオロエチルメタクリレート（３ＦＭ）等の下記式（２）に示す短鎖フルオロアルキル（メタ）アクリレート等が挙げられる。
【００６３】
【化１】
2019015820.tif 000003
（式中、ｍは１又は２、ｎは５〜１３のいずれかの整数、Ｒは水素原子又はメチル基、Ｘは水素原子又はフッ素原子を示す。）
【００６４】
【化２】
2019015820.tif 000004
（式中、ｍは１又は２、ｎは１〜４のいずれかの整数、Ｒは水素原子又はメチル基、Ｘは水素原子又はフッ素原子を示す。）
【００６５】
フルオロアルキル（メタ）アクリレート重合体やフルオロアルキル（メタ）アクリレート−アルキル（メタ）アクリレート共重合体は、伝送損失を低減させることができることから、上記式（１）に示す長鎖フルオロアルキル（メタ）アクリレートの単位１０〜５０質量％、上記式（２）に示す短鎖フルオロアルキル（メタ）アクリレートの単位２０〜９０質量％及び他の共重合可能な単量体単位０〜５０質量％からなる共重合体が好ましい。具体的には、前記含有率の１７ＦＭ−３ＦＭ−メチルメタクリレート−メタクリル酸共重合体、１３ＦＭ−３ＦＭ−メチルメタクリレート−メタクリル酸共重合体が好ましい。
【００６６】
光ファイバの成形方法としては、例えば、溶融紡糸法等が挙げられる。
溶融紡糸法によるステップ・インデックス型光ファイバや多芯光ファイバの成形方法は、例えば、芯材及び鞘材をそれぞれ溶融し、複合紡糸を行う方法が挙げられる。
光ファイバケーブルを温度差の大きい環境で用いる場合、ピストニングを抑制するため、光ファイバをアニール処理することが好ましい。アニール処理は、光ファイバの材料によって処理条件を適宜設定すればよく、連続でもよく、バッチでもよい。
【００６７】
光ファイバの直径は、光ファイバの取り扱い性に優れ、光素子との結合効率や光軸ずれに対する許容度の観点から、０．１ｍｍ〜５ｍｍが好ましく、０．２ｍｍ〜４．５ｍｍがより好ましく、０．３ｍｍ〜４ｍｍが更に好ましい。
【００６８】
ステップ・インデックス型光ファイバにおける芯の直径は、光素子との結合効率や光軸ずれに対する許容度の観点から、ステップ・インデックス型光ファイバの直径に対して８５％以上が好ましく、９０％以上がより好ましく、９５％以上が更に好ましい。
【００６９】
ステップ・インデックス型光ファイバにおける鞘の厚さは、光素子との結合効率や光軸ずれに対する許容度の観点から、ステップ・インデックス型光ファイバの直径に対して７．５％以下が好ましく、５％以下がより好ましく、２．５％以下が更に好ましい。
【００７０】
鞘を２層とする場合、内層（図２（ｂ）でいう１２ａ）と外層（図２（ｂ）でいう１２ｂ）との厚さの範囲を自由に設定することができる。
鞘を２層とする場合、内層と外層の厚さの比は、光ファイバの柔軟性、耐衝撃性、耐薬品性に優れ、光素子との結合効率や光軸ずれに対する許容度の観点から、１：０．１〜１：５が好ましく、１：０．５〜１：４がより好ましく、１：１〜１：３が更に好ましい。
【００７１】
芯材と鞘材の屈折率は、芯材の屈折率より鞘材の屈折率が低ければ特に限定されないが、光が伝播できる最大角度に対する開口数を大きくできることから、芯材の屈折率が１．４５〜１．５５、鞘材の屈折率が１．３５〜１．５１が好ましく、芯材の屈折率が１．４６〜１．５３、鞘材の屈折率が１．３７〜１．４９がより好ましく、芯材の屈折率が１．４７〜１．５１、鞘材の屈折率が１．３９〜１．４７が更に好ましい。
屈折率は、ＩＳＯ  １３４６８に準拠し、２３℃でナトリウムＤ線を用い、アッベ屈折計により測定した値とする。
【００７２】
（被覆層）
被覆層は、光ファイバの外周を被覆し、ポリアミド樹脂（Ａ）及び銅化合物（Ｂ）を含む樹脂組成物からなる。
被覆層は、図１（ａ）に示すように１層でもよく、図１（ｂ）に示すように２層以上でもよい。
被覆層を２層以上とする場合、ポリアミド樹脂（Ａ）及び銅化合物（Ｂ）を含む樹脂組成物からなる被覆層は、光ファイバケーブルの耐熱性に優れることから、光ファイバケーブルの最外層とすることが好ましい。
【００７３】
被覆層の厚さは、０．１ｍｍ〜２．５ｍｍが好ましく、０．２ｍｍ〜２ｍｍがより好ましい。被覆層の厚さが０．１ｍｍ以上であると、光ファイバケーブルの耐熱性に優れる。被覆層の厚さが２．５ｍｍ以下であると、光ファイバケーブルの柔軟性、取り扱い性に優れる。
【００７４】
光ファイバの外周に被覆層を被覆する方法としては、例えば、クロスヘッドダイを備えた押出被覆装置を用いて被覆する方法が挙げられる。特に、プラスチック光ファイバに被覆層を被覆する場合、均一な直径の光ファイバケーブルを得ることができることから、クロスヘッドダイを備えた押出被覆装置を用いて被覆する方法が好ましい。
被覆層を２層以上とする場合、１層ずつ順に被覆層を被覆してもよく、同時に複数の被覆層を被覆してもよい。
【００７５】
光ファイバの外周に被覆層を被覆する際の押出の温度は、２００℃〜２８０℃が好ましく、２２０℃〜２６０℃がより好ましい。光ファイバの外周に被覆層を被覆する際の押出の温度が２００℃以上であると、光ファイバケーブルの外観に優れる。光ファイバの外周に被覆層を被覆する際の押出の温度が２８０℃以下であると、樹脂組成物の本来の性能を損なわない。
【００７６】
光ファイバケーブルの直径は、０．３ｍｍ〜１０ｍｍが好ましく、０．５ｍｍ〜８ｍｍがより好ましい。光ファイバケーブルの直径が０．３ｍｍ以上であると、光ファイバケーブルの耐熱性に優れる。また、光ファイバケーブルの直径が１０ｍｍ以下であると、光ファイバケーブルの柔軟性、取り扱い性に優れる。
【００７７】
光ファイバケーブルの繰り返し屈曲回数は、光ファイバケーブルの柔軟性に優れることから、１００００回以上が好ましく、２００００回以上がより好ましい。
光ファイバケーブルの繰り返し屈曲回数は、ＩＥＣ  ６０７９４−１に準拠して測定した値とする。
【００７８】
光ファイバケーブルの他の実施形態としては、例えば、図３に示すような２本の光ファイバを１つの被覆層により被覆した光ファイバケーブルが挙げられる。
図３に示すような光ファイバケーブルの製造方法は、例えば、２芯用のダイス・ニップルを備えたクロスヘッドに光ファイバを通して被覆層を被覆する方法が挙げられる。
通常、光ファイバケーブルを通信用途で用いる場合、光ファイバケーブルの一端を光源システムに接続し、光ファイバケーブルの他端を受光システムに接続する必要がある。その際、双方向で通信を行う場合、図３に示すような２本の光ファイバを有する光ファイバケーブルを用いるとよい。
【００７９】
本発明の光ファイバケーブルは、耐熱性、機械特性、難燃性に優れることから、家庭内ホームネットワーク、および自動車や航空機、鉄道などのような移動媒体中で用いられる通信機器に用いることができる。特に、本発明の光ファイバケーブルは、自動車、船舶、鉄道等の高温環境下に曝され得る移動媒体に特に好適に用いることができる。
【実施例】
【００８０】
以下、実施例により本発明を具体的に説明するが、本発明はこれらの実施例に限定されるものではない。
【００８１】
（長期耐熱性試験）
実施例及び比較例で得られた光ファイバケーブルについて、温度１０５℃、相対湿度１０％以下で５０００時間曝露の処理前後の伝送損失（ｄＢ／ｋｍ）を、波長５７０ｎｍ及び６５０ｎｍ、入射光のＮＡ（開口数）０．１の光を用い、２５ｍ−１ｍのカットバック法により測定した。
【００８２】
２５ｍ−１ｍのカットバック法の測定は、ＩＥＣ  ６０７９３−１−４０：２００１に準拠して行った。具体的には、２５ｍの光ファイバを測定装置にセットし、出力パワーＰ２を測定した後、光ファイバをカットバック長（入射端から１ｍ）に切断し、出力パワーＰ１を測定し、下式（１）を用いて光の伝送損失を算出した。
【００８３】
【数１】
2019015820.tif 000005
【００８４】
（機械特性）
実施例及び比較例で得られた光ファイバケーブルを、ＩＥＣ  ６０７９４−１に準拠して、屈曲試験を行った。具体的には、光ファイバケーブルを繰り返し屈曲装置（機種名「恒温槽付き光ファイバ屈曲試験機」、（株）安田精機製作所製）に取り付け、５００ｇの荷重を加えながら、垂直方向に対して両側に９０°の角度で曲げた。初期値より１ｄＢ損失増加が生じた時点で試験終了とし、終了時点の繰り返し屈曲回数を確認した。
また、実施例及び比較例で得られた光ファイバケーブルを、１０５℃で３０００時間老化試験し、その後、直径１０ｍｍの治具に隙間なく５００ｇの張力で巻き付け、２５℃で２４時間保持した。２４時間後に張力を開放し、被覆の割れの有無を確認した。
【００８５】
（難燃性）
実施例及び比較例で得られた光ファイバケーブルについて、ＤＩＮ７２５５１−５を参考に、難燃性試験を行った。ＤＩＮ７２５５１−５の難燃性試験は、電線用であるため、以下のように変更して行った。
電線を測定する場合には、燃焼時又は燃焼後の電線を斜め４５°に維持することが必要とされているが、光ファイバケーブルは燃焼時又は燃焼後に斜め４５°に維持することが困難である。そのため、光ファイバケーブルを測定する場合には、燃焼時又は燃焼後の光ファイバケーブルを斜め４５°に維持するために、光ファイバケーブルの外周面上に、螺旋状に一対の銅線を互いが交差するように巻き付け、その状態で難燃性試験を行った。銅線は直径０．７ｍｍのものを用い、螺旋周期は光ファイバケーブル長手方向に２０ｍｍとした。
この難燃性試験において、光ファイバケーブルにバーナーの炎を１０秒間あてて着火した後、炎を試料から遠ざけ、３０秒以内に炎が消えたものを合格とし、３０秒以内に炎が消えなかったものを不合格とした。この難燃性試験を１０回行い、その合格回数を確認した。
【００８６】
（材料）
ポリアミド樹脂（Ａ−１）：ポリフェニレンエーテル樹脂とポリアミド６６とのアロイ樹脂（商品名「ノリルＧＴＸ９４００Ｗ」、サビックイノベーティブプラスチック社製）
ポリアミド樹脂（Ａ−２）：ポリオレフィンとポリアミド６とのアロイ樹脂（商品名「Ｏｒｇａｌｌｏｙ  ＬＥ６０ＴＨＭ」、アルケマ社製）
ポリアミド樹脂（Ａ−３）：ポリアミド１２エラストマー樹脂（商品名「グリルアミドＥＬＹ  ＸＥ３８２３」、エムスケミー社製）
ポリアミド樹脂（Ａ−４）：ポリアミド１２エラストマー樹脂（商品名「グリルアミドＥＬＹ  ＸＥ３８３３」、エムスケミー（株）製）
銅化合物（Ｂ−１）：塩化第二銅（商品名「塩化第二銅）、和光純薬工業（株）製）
難燃剤（Ｃ−１）：臭素化ポリスチレン（商品名「ＨＰ−３０１０ＰＳＴ」、アルベマール社製）
難燃剤（Ｃ−２）：窒素系難燃剤（商品名「ＭＣ６０００」、日産化学工業社製）
難燃助剤（Ｄ−１）：三酸化二アンチモン（商品名「ＡＴ−３」、鈴裕化学（株）製）
顔料（Ｅ−１）：群青色顔料（商品名「強化群青  ＡＰ−２０５」、第一化成工業（株）製）
被覆内層（Ｇ−１）：ポリアミド１２（商品名「ダイアミドＸＥ３９２６」、エムスケミー（株）製）
【００８７】
（光ファイバ）
芯材をポリメチルメタクリレート（屈折率１．４９２）、内層の鞘材を２−（パーフルオロヘキシル）エチルメタクリレート−２，２，２−トリフルオロエチルメタクリレート−メチルメタクリレート−メタクリル酸共重合体（２−（パーフルオロヘキシル）エチルメタクリレート単位：２，２，２−トリフルオロエチルメタクリレート単位：メチルメタクリレート単位：メタクリル酸単位＝３９：４１：１８：２（質量％）、屈折率１．４１６）、外層の鞘材をフッ化ビニリデン−テトラフルオロエチレン共重合体（フッ化ビニリデン単位：テトラフルオロエチレン単位：ヘキサフルオロプロピレン単位＝６０．５：３４．５：５．０（質量％）、屈折率１．３７４）とし、３層構造の同心円状複合紡糸ノズルを用いて紡糸し、１４０℃の熱風加熱炉中で繊維軸方向に２倍に延伸し、内層の鞘の厚さが５μｍ、外層の鞘の厚さが１０μｍの直径１．０ｍｍの光ファイバを得た。
得られた光ファイバを、実施例及び比較例の光ファイバケーブルの光ファイバとして用いた。
【００８８】
［実施例１］
ポリアミド樹脂（Ａ−１）６０質量部、銅化合物（Ｂ−１）１質量部、難燃剤（Ｃ−１）３０質量部、難燃助剤（Ｄ−１）１０質量部、顔料（Ｅ−１）３質量部を、二軸押出機（機種名「ＢＴ−４０」、（株）プラスチック工学研究所製）を用いて２３０℃で溶融混練して、樹脂組成物を得た。
被覆内層としてポリアミド樹脂（Ｇ−１）、被覆外層として得られた樹脂組成物を用い、樹脂被覆用クロスヘッド型４０ｍｍケーブル被覆装置（（株）聖製作所製）に供給し、光ファイバの外周に被覆内層（厚さ０．２５５ｍｍ）と被覆外層（厚さ０．３９５ｍｍ）とを被覆し、直径２．３ｍｍの光ファイバケーブルを得た。
得られた光ファイバケーブルの評価結果を、表２に示す。
【００８９】
［実施例２、比較例１〜２］
材料の種類を変更した以外は、実施例１と同様に操作を行い、光ファイバケーブルを得た。得られた光ファイバケーブルの評価結果を、表１に示す。
【００９０】
【表１】
2019015820.tif 000006
【００９１】
実施例１〜７で得られた光ファイバケーブルは、機械特性、耐熱性、特に、長期間に亘る耐熱性に優れることが確認できた。
一方、銅化合物（Ｂ）を含まない比較例１〜２で得られた光ファイバケーブルは、耐熱性に劣った。
【産業上の利用可能性】
【００９２】
本発明の光ファイバケーブルは、耐熱性、機械特性、難燃性に優れることから、自動車、船舶、鉄道等の高温環境下に曝され得る移動媒体に特に好適に用いることができる。
【符号の説明】
【００９３】
１０    光ファイバ
１１    芯
１２    鞘
１２ａ  鞘（内層）
１２ｂ  鞘（外層）
２０    被覆層
２０ａ  被覆層（最内層）
２０ｂ  被覆層（最外層）
【図１】
2019015820.tif 000007
【図２】
2019015820.tif 000008
【図３】
2019015820.tif 000009
【手続補正書】
【提出日】平成30年7月4日(2018.7.4)
【手続補正１】
【補正対象書類名】明細書
【補正対象項目名】００８９
【補正方法】変更
【補正の内容】
【００８９】
［実施例２〜７、比較例１〜２］
材料の種類を変更した以外は、実施例１と同様に操作を行い、光ファイバケーブルを得た。得られた光ファイバケーブルの評価結果を、表１に示す。
【手続補正２】
【補正対象書類名】明細書
【補正対象項目名】００９０
【補正方法】変更
【補正の内容】
【００９０】
【表１】
2019015820.tif 000010
【手続補正３】
【補正対象書類名】明細書
【補正対象項目名】００９１
【補正方法】変更
【補正の内容】
【００９１】
実施例１〜７で得られた光ファイバケーブルは、機械特性、耐熱性及び難難燃性、特に、長期間に亘る耐熱性に優れることが確認できた。
一方、銅化合物（Ｂ）を含まない比較例１〜２で得られた光ファイバケーブルは、耐熱性に劣った。